(57)【特許請求の範囲】
【請求項１】
下記（１）〜（３）を満足するポリエステル繊維のみからなる織編物であって、前記織編物の表裏いずれか一方の吸水拡散面積が１０ｃｍ２以上であり、且つ、ＣＩＥＬａｂの色差式より算出されたΔＥが１５以下であることを特徴とする織編物。
（１）カルボキシル末端基量が２５ｅｑ／ｔｏｎ以下。
（２）酸化チタン含有量が１．０〜５．０質量％。
（３）繊維断面が、扁平度２．０〜６．０の略直線扁平形状である基幹部と前記基幹部との厚さ比が０．５〜２．０である１個以上の凸部とからなる。
【請求項２】
繰り返し工業洗濯１００洗後の引裂き強力保持率が８０％以上であることを特徴とする請求項１記載の織編物。
【請求項３】
湿熱処理後の引裂き強力保持率が４０％以上であることを特徴とする請求項１又は２に記載の織編物。
【発明の詳細な説明】
【技術分野】
【０００１】
本発明は、耐湿熱性、透け防止性、吸水拡散性に優れた織編物に関する。
【背景技術】
【０００２】
従来、耐湿熱性能の向上を図るために、カルボキシル末端基量が２５ｅｑ／ｔｏｎ以下であるポリエステル繊維を用いることによって高温洗濯や湿熱滅菌処理への優れた耐久性を有するポリエステル織編物が知られている（例えば、特許文献1参照）。
しかし、上記のような方法では、医薬、医療、介護、食品などの分野で要求される湿熱滅菌処理に対する耐久性は向上するものの、それらの分野で多く使用される白色の織編物とした際に問題となる布帛の透け感や、ユニフォームとして用いた際に要求される吸水拡散性能が考慮されていないという問題があった。
また、透け防止性に優れた布帛を製造する方法として、芯成分に艶消剤、鞘成分に蛍光増白剤を導入し、芯成分の横断面を回転対照形である芯鞘複合糸で布帛を構成する方法（例えば、特許文献２参照）、二酸化チタンを１〜２０質量％含有するポリエステルを芯成分とし、ポリエステルを鞘成分とした芯鞘型ポリエステル繊維で布帛を構成する方法（例えば、特許文献３）、繊維断面がＷ型であるポリエステル繊維で布帛を構成する方法（例えば、特許文献４参照）が知られている。
しかし、上記のような方法で得られる布帛では、医薬、医療、介護、食品などの分野で必要とされる湿熱滅菌処理に耐えうることができず、布帛の強度低下が起き、さらにはユニフォームなどに使用した際に必要とされる吸水拡散性能が考慮されていないため、該用途には不適切であるという問題があった。
さらに、吸水拡散性能に優れた布帛を製造する方法として、繊維断面が特定のＷ型であるポリエステル繊維で布帛を構成する方法（例えば、特許文献５参照）、繊維断面が特定のＷ型である溝状の微細孔を有するポリエステル繊維で布帛を構成する方法（例えば、特許文献６参照）が知られている。
しかし、上記のように繊維断面をＷ型とする方法では、布帛が嵩高となりユニフォーム用途などに使用した際に快適性が劣るという問題があった。
【先行技術文献】
【特許文献】
【０００３】
【特許文献１】特開２００５−１９４６３３号公報
【特許文献２】特開平８−６０４８５号公報
【特許文献３】特開平１１−１０７０４８号公報
【特許文献４】特開昭６１−２３１２７４号公報
【特許文献５】特開２００５−１７９８１０号公報
【特許文献６】特開２００９−１４４２６３号公報
【発明の概要】
【発明が解決しようとする課題】
【０００４】
本発明の目的は、耐湿熱性能に優れ、布帛を白色とした際の透け感がなく、なおかつ吸水拡散性能に秀でた織編物を提供することにある。
【課題を解決するための手段】
【０００５】
本発明者らは、上記課題を解決するために鋭意検討の結果、織編物を構成するポリエステル繊維のカルボキシル末端基量及び酸化チタン量を特定し、さらにポリエステル繊維断面形状を特定範囲に限定することで、優れた耐湿熱性、透け防止性及び吸水拡散性を備えた織編物が得られるという事実を見出し、本発明に到達した。
すなわち、本発明の要旨は以下の通りである。
（１）ポリエステル繊維を含む織編物において、下記（ｉ）〜（ｉｉｉ）を満足するポリエステル繊維を２０質量％以上含むことを特徴とする織編物。
（ｉ）カルボキシル末端基量が２５ｅｑ／ｔｏｎ以下
（ｉｉ）酸化チタン含有量が１．０〜５．０質量％
（ｉｉｉ）繊維断面が、扁平度２．０〜６．０の扁平形状である基幹部と前記基幹部              との厚さ比が０．５〜２．０である１個以上の凸部とからなる
（２）繰り返し工業洗濯１００洗後の引裂き強力保持率が８０％以上であることを特徴とする（１）記載の織編物。
（３）湿熱処理後の引裂き強力保持率が４０％以上であることを特徴とする（１）又は（２）記載の織編物。
（４）織編物の表裏いずれか一方の吸水拡散面積が１０ｃｍ２以上であることを特徴とする（１）〜（３）記載の織編物。
（５）ＣＩＥＬａｂの色差式より算出されたΔＥが２０以下であることを特徴とする（１）〜（４）記載の織編物。
【発明の効果】
【０００６】
本発明によれば、織編物を構成するポリエステル繊維のカルボキシル末端基量及び酸化チタン量を特定し、さらにポリエステル繊維断面形状を特定範囲に限定することで、優れた耐湿熱性能とともに、織編物の透け防止特性及び吸水拡散性能を相乗的に向上させるという顕著な効果を奏する。
【図面の簡単な説明】
【０００７】
【図１】本発明の織編物を構成するポリエステル繊維断面（矢印型）を示す概略図である。
【図２】本発明の織編物を構成するポリエステル繊維断面（片矢印型）を示す概略図である。
【図３】本発明の織編物を構成するポリエステル繊維断面（Ｙ型）を示す概略図である。
【図４】本発明の織編物を構成するポリエステル繊維断面（四つ山扁平型）を示す概略図である。
【図５】本発明の織編物を構成するポリエステル繊維断面（ドッグボーン型）を示す概略図である。
【図６】本発明の織編物の比較例を構成するポリエステル繊維断面（扁平型）を示す概略図である。
【図７】本発明の織編物の比較例を構成するポリエステル繊維断面（扁平型）を示す概略図である。
【図８】本発明の織編物の比較例を構成するポリエステル繊維断面（Ｗ型）を示す概略図である。
【発明を実施するための形態】
【０００８】
以下、本発明を詳細に説明する。
本発明の織編物は、特定のポリエステル繊維を２０質量％以上含む織編物である。
本発明におけるポリエステル繊維とは、ポリエチレンテレフタレート、ポリブチレンテレフタレート、ポリトリメチレンテレフタレート、ポリエチレンナフタレートなどからなるポリエステル繊維が挙げられるが、汎用性の点から、ポリエチレンテレフタレートからなるポリエステル繊維を使用することが好ましい。ポリエステルにはその特性を損なわない範囲で、第３成分としてイソフタル酸、コハク酸、アジピン酸、１、３−プロパンジオール、１、４―ブタンジオール、１、６―ヘキサンジオールまたはビスフェノール等が共重合されていてもよい。
【０００９】
本発明の織編物においては、後述するような特定のポリエステル繊維の占める割合が２０質量％以上であることが必要であり、４０質量％以上が好ましく、６０質量％以上がより好ましく、８０質量％以上がいっそう好ましい。当該ポリエステル繊維の占める割合が２０質量％未満であると、織編物において、高温洗濯あるいは高温蒸気による滅菌処理に対する耐久性及び染色仕上げ後の力学的特性が劣るとともに、織編物の透け防止特性及び吸水拡散性能が劣ることとなり好ましくない。
【００１０】
本発明の織編物においては、特定のポリエステル繊維以外の繊維としては、特定のポリエステル繊維以外のポリエステル繊維、ポリアミド繊維、綿、レーヨン等が好ましく、この中でも、経済性の観点から、ポリエステル繊維が好ましい。当該ポリエステル繊維以外のポリエステル繊維としては、その特性は特に限定されず、丸断面形状のもの、酸化チタンを含有しないものでも好適に用いられる。
【００１１】
本発明の織編物においては、後述するように、織編物中に２０質量％以上を占める特定のポリエステル繊維のカルボキシル末端基量、酸化チタン量及び断面形状を特定範囲に限定することで、優れた耐湿熱性能とともに、織編物の透け防止特性及び吸水拡散性能を相乗的に向上させるという顕著な効果を奏する。
【００１２】
本発明のポリエステル繊維を含む織編物において、織編物を構成する特定のポリエステル繊維のカルボキシル末端基量が２５ｅｑ／ｔｏｎ以下であることが必要であり、２０ｅｑ／ｔｏｎ以下が好ましい。カルボキシル末端基量が２５ｅｑ／ｔｏｎを超えると湿熱耐久性が著しく劣り、本発明の目的を達成できなくなる。なお、性能的にはカルボキシル末端基量は少ないほどよいが、コストを考慮すれば、その下限は１０ｅｑ／ｔｏｎ程度が通常好ましい範囲である。
【００１３】
また、特定のポリエステル繊維以外のポリエステル繊維においては、前述のカルボキシル末端基量は限定されないが、織編物の耐湿熱性能の向上の観点から、例えば、６０ｅｑ／ｔｏｎ以下が好ましく、４５ｅｑ／ｔｏｎ以下がより好ましく、２５ｅｑ／ｔｏｎ以下がいっそう好ましい。
【００１４】
さらに、本発明の織編物は、織編物を構成する特定のポリエステル繊維の相対粘度が１．３３以上であることが好ましく、１．３５以上がより好ましい。相対粘度が１．３３未満であると、十分な強度を得るために製糸工程において過度の延伸が必要になり、そのため糸切れや毛羽が多発するので実用上使用することができない。また、ポリマーの熱劣化が進むために染色加工以降の工程で強度低下が起こるため好ましくない。
【００１５】
酸化チタンの含有量は、該特定のポリエステル繊維の質量に対して１．０〜５．０質量％が必要であり、好ましくは２．０〜５．０％である。ここで含有量が１．０質量％未満であれば、透け防止効果が不十分であり、５．０質量％を超えると、紡糸性、延伸性に支障をきたすので好ましくない。
ここで該ポリエステル繊維に酸化チタンを用いる方法としては、芯鞘型構造の芯部または鞘部あるいは全分散等、特に限定するものではなく、任意の構造でよい。
【００１６】
用いる酸化チタンの粒径は、紡糸性、延伸性などに支障がなければ特に限定されないが、透け防止効果を考慮すると、粒径は０．１〜２．０μｍの範囲のものが好ましく、０．３〜１．０μｍがより好ましい。
【００１７】
本発明の織編物を構成する特定のポリエステル繊維の横断面形状としては、基幹部が扁平度２．０〜６．０の扁平形状であることが必要であり、該扁平度は、３．０〜５．０が好ましい。ここで基幹部とは、繊維断面における基幹を為す部分であり、例えば、図１〜５においては、色付き部を指す。さらに、扁平度とは、図１に示すように、下記（式１）により得られる扁平形状の長辺を短辺で除した値をいう。
（式１）  扁平度＝基幹部の長辺ａ／基幹部の短辺ｂ
基幹部の扁平度が２．０未満であると、得られるポリエステル織編物が嵩高く、厚みができてしまうため、後述するように最終的に良好な透け防止効果及び吸水拡散効果を得ることができず好ましくない。扁平度が６．０を超える場合は、ポリエステル繊維の強度が不足する場合があり好ましくない。
【００１８】
さらに、本発明の織編物においては、前記ポリエステル繊維断面が該基幹部との厚さ比が０．５〜２．０の凸部を１個以上有することが必要であり、該厚さ比は、０．５５〜１．０が好ましい。ここで、前記凸部とは、凸形状を有するものであれば特に限定はされないが、例えば、矢印型（図１）、片矢印型（図２）、Ｙ字型（図３）、四つ山扁平型（図４）、扁平形状の断面の長径方向の両端が中央部より丸みを帯びたドッグボーン型（図５）などが挙げられる。前記凸部は、吸水拡散性等との観点から、２個〜１０個がより好ましく、２〜８個がいっそう好ましい。
【００１９】
前記厚さ比とは、基幹部の短径に対する凸部の厚さ比であり、例えば図１に示すように、下記式（２）より導き出される基幹部と凸部の厚さの比をいう。
（式２）  凸部と扁平部の厚さの比＝凸部の高さc／基幹部の短辺b
ここで、突起部の高さcとは図１に示すように、繊維断面の扁平部から突起している部分の最も高い部分の扁平部からの高さをいう。
この凸部と基幹部との厚さの比が０．５未満である場合は凸部の高さが低く、良好な透け防止効果、吸水拡散効果を得ることができず好ましくない。該厚さ比が２．０を超える場合は、凸部が高すぎるため、嵩高となるため、良好な透け防止効果及び吸水拡散効果を得ることができず好ましくない。
【００２０】
本発明のポリエステル織編物を構成する糸条の強度は実用性の観点から１〜６ｃＮ／ｄｔｅｘであることが好ましく、さらに好ましくは１．５〜４．５ｃＮ／ｄｔｅｘである。ポリエステル織編物を構成する糸条の強度が１ｃＮ／ｄｔｅｘ未満の場合は実使用に耐えうることができず、弱糸となる。また、６ｃＮ／ｄｔｅｘ以上にする場合には、糸の繊度を太くする必要があり、得られた織編物が粗硬なものとなってしまい、好ましくない。
【００２１】
本発明の織編物においては、特定のポリエステル繊維中に酸化チタンを１．０〜５．０質量％配することによって織編物を白色とした際の透け防止効果が発現できる。さらに、本発明の織編物を構成するポリエステル繊維の単繊維の基幹部は扁平度が２．０〜６．０の扁平形状であるため、織編物において該単繊維が重なりあった際に嵩高になりにくい。加えて、該基幹部に厚さ比が０．５〜２．０の凸部を１個以上有するため、該織編物において単繊維が完全には重なり合わず単繊維間に微細な空隙を形成する為、透過する光の屈折が多くなり、透け防止効果が相乗的に高まる。また、得られる衣料製品は、上記微細な空隙への毛細管現象による良好な吸水拡散性能を保ったまま、例えば、衣料用途に用いた場合には、布帛が分厚くならずに体の動きにフィットするため、快適な織編物を得ることできる。
【００２２】
本発明の織編物にあっては、織編物の組織は特に限定されるものではなく、例えば、織物の場合には、平、ツイル、サテンまたは二重織、織物の場合には、天竺、鹿子またはインターロック等の組織が好適に用いられる。
【００２３】
得られた織編物の染色方法は任意の方法が適用可能であるが、例えば、常法により精練したのち、必要に応じてテンターにてプレセット後を行った後に染色し、再びテンターにて仕上げセットを行うことにより、本発明の織編物を得ることができる。なお、上記染色後に吸水加工を施しても良い。
【００２４】
一般的に、ポリエステル織編物を用いた用途においては、工業洗濯は約７０℃の温度で行われ、該織編物は約１００回程度繰りかえし使用されることから、本発明の織編物においては、繰り返し工業洗濯１００洗後の引き裂き強力保持率が８０％以上であることが好ましく、８５％以上がさらに好ましく、９０％以上がいっそう好ましい。
ここで、本発明における繰り返し工業洗濯とは、ＪＩＳ  Ｌ１０９６Ｆ−３法において、１洗の洗濯条件を以下とし、２５洗を1セットとし、4セット(１００洗)行うことをいう。
〔工業洗濯条件〕
洗い：７０℃×３０分
すすぎ１：４０℃×１０分
すすぎ２：４０℃×５分
さらに、本発明における繰り返し工業洗濯１００洗後の引き裂き強力保持率は、上述の工業洗濯前後での織編物の引き裂き強力をＪＩＳ  Ｌ−１０９６に準じて測定し、下記式（により計算した。
（式３）  引裂き強力保持率（％）=（処理後の引裂き強力／処理前の引裂き強力）×１００
７０℃での繰り返し工業洗濯処理後の引き裂き強力保持率が８０％未満であると、本発明における織編物を衣料用ユニフォームなどに用いた場合に、繰り返し使用すると破れやすくなり、安全性などの観点から好ましくない。
【００２５】
また、本発明における織編物を病院や製薬関連の工場などのクリーンルーム等で例えば手術着として用いられる場合、滅菌温度１２０〜１３５℃、処理時間１５〜５分で滅菌処理が行なわれるのが一般的である。しかしながら、通常のポリエステル繊維にて構成される織編物は、これらの条件で滅菌処理を行うと、８０回程度の処理で加水分解に起因する著しい強度低下が発生し使用できなくなる。
【００２６】
これらの分野においても用いられるように、本発明のポリエステル織編物においては、１２０℃での湿熱処理の使用限界回数を約１００回としたときの２倍にあたる２００回の処理（１５分を一回の処理時間としたとき５０時間に相当）を行ったときのポリエステル織編物の引裂き強力保持率が４０％以上であることが好ましく、５０％以上がより好ましい。
ここで、湿熱処理後の引裂き強力保持率とは、1回の処理を以下の条件とし、湿熱処理と乾燥をそれぞれ１０時間行うことを1セットとし、計５セット(計５０時間)行い、下記式で算出するものを言う。
〔湿熱処理条件〕
湿熱処理：１２０℃×１５分
乾燥：８０℃×１５分
引裂き強力保持率（％）=（処理後の引裂き強力／処理前の引裂き強力）×１００
また、湿熱滅菌処理は医療、製薬用途に不可欠の工程であるので湿熱滅菌処理後の引き裂き強力保持率が４０％未満であると、通常の繰り返し使用が困難となるため、該用途には不適切となり製品展開の幅が狭くなり好ましくない。
【００２７】
本発明の織編物においては、織編物を構成する特定のポリエステル繊維のカルボキシル末端基量を２５ｅｑ／ｔｏｎ以下とすることにより、繰り返し工業洗濯１００洗後の引き裂き強力保持率を８０％以上としたり、湿熱処理後の引き裂き強力保持率を４０％以上とすることができる。
【００２８】
本発明の織編物においては、前述のカルボキシル末端基量等の特性は、ポリエステル原糸段階でも、織編物工程後でも、染色仕上げ後のいずれの段階でも良いが、ぞれぞれの段階におけるカルボキシル末端基量の増加などを考慮すると、特に染色仕上げ後の特性値が、本願規定値を満たしていることがより好ましい。
【００２９】
さらに、本発明の織編物は表裏いずれか一方の吸水拡散面積が１０ｃｍ２以上が好ましく、１５ｃｍ２以上がより好ましい。吸水拡散面積が１０ｃｍ２未満であると、織編物を衣料用として用いたときに汗や、その他の要因により衣服が濡れた際に織編物の一部分に吸水された水が拡散されぬまま保持されてしまい乾燥が遅く、着用者が不快感を感じる要因となりうる。
【００３０】
なお、吸水拡散面積は以下の要領で測定する。
１０ｃｍ×１０ｃｍの織編物を用意し、該織編物を水平に静置したのち、該織編物から０．５ｃｍの高さからスポイトにて１００μlの純水を滴下する。滴下１分後の拡散面積Ｓ（ｃｍ２）を求める。
【００３１】
さらに、本発明の織編物は透け防止効果を確保するためにＣＩＥＬａｂの色差式より算出されたΔＥが２０以下であることが好ましく、１５以下がより好ましい。ΔＥが２０を超える場合は、織編物を白色とし、良好な透け防止効果を得ることが出来ず、下着や肌が透けてしまうためである。
【００３２】
本発明の織編物においては、ポリエステル繊維中に酸化チタンを１．０〜５．０質量％配し、さらに、本発明の織編物を構成するポリエステル繊維の単繊維断面が扁平度２．０〜６．０の扁平形状である基幹部と該基幹部との厚さ比が０．５〜２．０である１個以上の凸部とからなることとするため、該織編物において単繊維が完全には重なり合わず単繊維間に微細な空隙を形成する為、透過する光の屈折が多くなり、透け防止効果が相乗的に高まる。
【実施例】
【００３３】
次に、本発明を実施例によって具体的に説明するが、本発明は実施例の範囲に限定されるものではない。なお、実施例における織編物の処理方法及び性能測定方法を下記に示す。
【００３４】
（１）カルボキシル末端基量
織編物を裁断しポリエステル繊維を抜き取った後、抜き取られたポリエステル繊維０．１ｇをベンジルアルコール１０ｍｌに溶解し、この溶液にクロロホルム１０ｍｌを加えた後、０．１Ｎの水酸化カリウムベンジルアルコール溶液で滴定して、カルボキシル末端基量を求めた。
【００３５】
（２）繰り返し工業洗濯
２５００ｃｍ２（５０ｃｍ×５０ｃｍ）の織編物を用い、前述のように、２５洗を1セットとし、計4セット(１００洗)の工業洗濯を以下の条件で行った。
洗い：スガ試験機株式会社製ロータリーワッシャーを用いて、洗剤濃度１ｇ                  ／ｌ、洗濯温度７０℃、３０分を1洗とした。
すすぎ：すすぎ温度４０℃、１０分のすすぎの後、排水して４０℃、５分す                    すぎを行う操作を１洗とした。
【００３６】
（３）湿熱処理
２５００ｃｍ２（５０ｃｍ×５０ｃｍ）の織編物を用い、高圧蒸気滅菌器HV―５０(平山製作所製)を使い１２０℃、圧力２２５ｋPaで１０時間を１セットとし、計５セットの湿熱処理を行い、その後８０℃での乾燥を１０時間を１セットとし、５セット行なった。
【００３７】
（４）基幹部の扁平度
透過型顕微鏡（オリンパス社製  ＢＨ−２  ＵＭＡ）を用い、織編物を構成するポリエステル繊維の断面の基幹部の扁平度を、前述の下記式を用いて計算した。なお、任意の１０点の平均値とした。
扁平度＝基幹部の長辺ａ／基幹部の短辺ｂ
【００３８】
（５）凸部と基幹部の厚さの比
透過型顕微鏡（オリンパス社製  ＢＨ−２  ＵＭＡ）を用い、織編物を構成するポリエステル繊維の断面の基幹部と凸部の厚さ比を、前述の下記式を用いて計算した。なお、任意の１０点の平均値とした。
凸部と基幹部の厚さの比＝凸部の高さc／基幹部の短辺b
【００３９】
（６）織物の引裂き強力
ＪＩＳ  Ｌ−１０９６法により測定した。さらに、引裂き強力保持率は、前述のように下記式によって算出した。
引裂き強力保持率（％）＝（処理後の引裂き強力／処理前の引裂き強力）×１００
【００４０】
（７）編物の引裂き強力
ＪＩＳ  Ｌ−１０９６法により測定した。さらに、引裂き強力保持率は、前述のように下記式によって算出した。
引裂き強力保持率（％）＝（処理後の引裂き強力／処理前の引裂き強力）×１００
【００４１】
（８）透け防止性
マクベス社製分光光度計ＣＥ−３１００を用いて背景を黒にした状態と白にした状態での反射率をそれぞれ求め、ＣＩＥＬａｂの色差式よりΔＥを算出した。数字が小さいほど、透け防止効果がある。
【００４２】
（９）ポリエステル繊維の相対粘度
織編物を構成するポリエステル繊維を取出し、溶媒：フェノール／テトラクロロエタン（１：１重量比）、濃度：０．５ｇ／１００ｍｌ、溶解温度：１２０℃、測定温度：２０℃にて、ウベローデ型粘度計を用いて測定した。
【００４３】
（１０）低嵩高性
１０人のパネラーにより織編物の手触りを調べ、以下の３種の評価のうち最も該当する評価を嵩高性の評価とした。
◎：「嵩高くなく、衣料用途には最適である」と感じた。
○：「嵩高くなく、衣料用途に適する」と感じた
×：「嵩高く、衣料用途には不適切である」と感じた。
【００４４】
実施例１
１―ビス(β−ヒドロキシルエチル)テレフタレート及びその低重合体(ＢＨＥＴ)に、テレフタル酸とエチレングリコールとのスラリー（テレフタル酸／エチレングリコール（モル比）＝１／１．６）を連続的に供給し、温度２５０℃、圧力０．１ＭＰａ、反応時間８時間にてエステル化反応を行い、エステル化反応率が９５％のＢＨＥＴを連続的に得た。このＢＨＥＴ５０ｋｇを重合槽に移送し、２５０℃に加熱し、触媒として三酸化アンチモンを、ポリエステルを構成する酸成分1モルに対し1×10−4モルと、酢酸コバルトを、ポリエステルを構成する酸成分1モルに対し０．５×１０−４モルと、リン成分としてトリエチルフォスフォエートを、ポリエステルを構成する酸成分1モルに対し１．０×１０−4モルと、酸化チタンを繊維全質量に対して２．０質量％添加した。その後徐々に減圧し270℃で最終的に０．９ｈＰａの減圧下で３．５時間重縮合反応を行い、エステルチップを得た。
このポリエステルチップを、２９０℃にて紡糸を行い、速度３５００ｍ／分で巻取り１９０ｄｔｅｘ／４８ｆの半未延伸糸を得た。引き続いて得られた糸条を延伸装置に供給し、７００ｍ／分の速度で延伸し、１１０ｄｔｅｘ／４８ｆの図１に示す矢印型のポリエステル繊維を得た。この延伸糸を用い、ウォータージェットルームで経糸密度１２２本／２．５４ｃｍ、緯糸密度８０本／２．５４ｃｍでユニフォーム用２／２ツイル織物とし、引き続いて、常法により精練、プレセット、染色、仕上げセットを行い経糸密度１３０本／２．５４ｃｍ、緯糸密度８８本／２．５４ｃｍの本発明の織物を得た。
【００４５】
実施例２
繊維断面を図２に示す片矢印とした以外は、実施例１と同様にして本発明の織物を得た。
【００４６】
実施例３
繊維断面を図３に示すＹ型とした以外は、実施例1と同様にして本発明の織物を得た。
【００４７】
実施例４
繊維断面を図４に示す四つ山扁平型とした以外は、実施例１と同様にして織物を得た。
【００４８】
実施例５
実施例１で用いた矢印型のポリエステル繊維を用いてクイーンズコード組織に製編し、引き続いて常法にて精練、染色、仕上げセットを行い、４２ウェール／２．５４ｃｍ、５０コース／２．５４ｃｍの本発明の編地を得た。
【００４９】
実施例６
実施例１の織物において、緯糸の半分にレギュラーポリエステル繊維を用いた以外実施例１と同様に織物を得た。（矢印型のポリエステル繊維８０質量％とレギュラーポリエステル繊維２０質量％）。なお、レギュラーポリエステル繊維として、丸断面、１１０ｄｔｅｘ／４８ｆ、カルボキシル末端基量４０ｅｑ／ｔｏｎ、酸化チタン含有量０％のものを用いた。
【００５０】
実施例７
実施例１の織物において、緯糸の全てに実施例６で用いたレギュラーポリエステル繊維を用いた以外は実施例６と同様に織物を得た（矢印型のポリエステル繊維６０質量％とレギュラーポリエステル繊維４０質量％）。
【００５１】
実施例８
実施例１の織物において、緯糸の全てと経糸本数の３０％に実施例６で用いたレギュラーポリエステル繊維を用いた以外は、実施例６と同様に織物を得た（矢印型のポリエステル繊維４１質量％とレギュラーポリエステル繊維５９質量％）。
【００５２】
実施例９
実施例１の織物において、緯糸の全てと経糸本数の６５％に実施例６で用いたレギュラーポリエステル繊維を用いた以外は、実施例６と同様に織物を得た（矢印型のポリエステル繊維２１質量％とレギュラーポリエステル繊維７９質量％）。
【００５３】
実施例１〜９により得られた織編物の評価結果を表1に示す。
【００５４】
【表１】
0005603188.tif 000002
【００５５】
比較例１
重縮合反応の温度を２８５℃とした以外は、実施例１と同様にして織物を得た。
【００５６】
比較例２
酸化チタンを繊維全質量に対して０．５％とした以外は、実施例1と同様にして織物を得た。
【００５７】
比較例３
繊維断面を丸型とした以外は、実施例1と同様にして織物を得た。
【００５８】
比較例４
繊維断面を図６に示す扁平形状（扁平度＝３．５）とした以外は、実施例１と同様にして織物を得た。
【００５９】
比較例５
繊維断面を図７に示す扁平形状（扁平度＝７．５）とした以外は、実施例1と同様にして織物を得た。
【００６０】
比較例６
繊維断面を図８に示すＷ型とした以外は、実施例１と同様にして織物を得た。
【００６１】
比較例７
比較例1で紡糸した糸を使用する以外は、実施例５と同様にして編物を得た。
【００６２】
比較例８
実施例１の織物において、緯糸の全てと経糸本数の７５％に実施例６で用いたレギュラーポリエステル繊維を用いた以外は、実施例６と同様に織物を得た（矢印型のポリエステル繊維１５質量％とレギュラーポリエステル繊維８５質量％）。
【００６３】
比較例１〜８により得られた織編物の評価結果を表２に示す。
【００６４】
【表２】
0005603188.tif 000003
【００６５】
表１より明らかなように、本発明の構成要件を満足する実施例１〜９の織編物は、優れた強力保持性、吸水拡散性、透け防止性を有していた。一方、比較例１、７の織編物はカルボキシル末端基量が本発明の要件を満たしておらず洗濯、湿熱処理の両方の引裂き強力保持率が低いものであった。比較例２の織物は酸化チタン量が少ない為、十分な透け防止効果が得られなかった。比較例３の織物は断面形状が丸型であるため吸水拡散性と透け防止性の点において満足のいく織物が得られなかった。比較例４及び５の織物は断面形状が扁平であるため、吸水拡散性と透け防止性の点において不十分なものとなり、さらに比較例５においては扁平度が高すぎるために織物の初期引裂強力及び洗濯、湿熱処理後の引裂強力が低いものとなった。比較例６においては断面形状がＷ型であるために得られた織物が嵩高となり、衣料用途に用いた場合には布帛が分厚くなり、体の動きにフィットせず、該用途には不適切である。比較例８は、織物中の本発明のポリエステル繊維量が１５質量％であったので、該２０質量％以上である本発明の織編物に比べ、耐湿熱性能、吸水拡散性、透け防止性のいずれにおいても劣り、満足のいく値とならなかった。
【符号の説明】
【００６６】
Ａ：基幹部
ａ：長編
ｂ：短辺
ｃ：突起の高さ
【図１】
0005603188.tif 000004
【図２】
0005603188.tif 000005
【図３】
0005603188.tif 000006
【図４】
0005603188.tif 000007
【図５】
0005603188.tif 000008
【図６】
0005603188.tif 000009
【図７】
0005603188.tif 000010
【図８】
0005603188.tif 000011